실시 예 1 내지 7 및 비 교예 1 내지 2 의 청색 감광성 수지 조성물 각각 을 스핀 코팅 법 으로 유리 기판 위 에 도포 한 다음 , 가열 판 위 에 놓 고 100 ℃ 의 온도 에서 3 분 간 유지 하 여 박막 을 형성 시킨 후 포토 마스크 가 없 는 전면 노광 으로 50 mJ / cm 2 의 자외선 을 조사 한 후 , 패턴 의 막 두께 를 막 두께 측정 장치 ( DEKTAK 6 M ; Veeco 사 제조 ) 를 사용 하 여 측정 하 였 다 . 두께 측정 이 완료 된 기판 을 다시 pH 10 . 5 의 KOH 수용액 현상 용액 에 80 초 동안 담궈 현상 한 후 , 비노 광부 부분 에 청색 감광성 수지 조성물 의 잔존 유무 를 확인 하 였 다 .